(57)【要約】【課題】本発明の課題は、溶融流動性が高く、加工性に優れた３−ヒドロキシブタン酸と３−ヒドロキシヘキサン酸からなるポリヒドロキシブタン酸（３−ＰＨＢ−co−３−ＰＨＨｘ）を提供することである。【解決手段】上記課題を解決するために、３−ヒドロキシブタン酸単位と３−ヒドロキシヘキサン酸単位からなるポリヒドロキシアルカン酸であって、１６０℃、２．１６ｋｇ／ｆにおけるメルトフローレートが、２．５ｇ／１０分以上であることを特徴とする、ポリヒドロキシアルカン酸を提供する。このポリヒドロキシアルカン酸は、溶融流動性が高く、加工性に優れているため、フィルムや不織布等に成形体の作成を容易に行うことができる。【選択図】図５
2020218565.tif 000002
【特許請求の範囲】
【請求項１】
３−ヒドロキシブタン酸単位と３−ヒドロキシヘキサン酸単位からなるポリヒドロキシアルカン酸であって、
１６０℃、２．１６ｋｇ／ｆにおけるメルトフローレートが、２．５ｇ／１０分以上であることを特徴とする、ポリヒドロキシアルカン酸。
【請求項２】
前記ポリヒドロキシアルカン酸は、３−ヒドロキシヘキサン酸単位を１３．０ｍｏｌ％以上含有し、重量平均分子量が３．０×１０５〜８．０×１０５ｇ／ｍｏｌであることを特徴とする、請求項１に記載のポリヒドロキシアルカン酸。
【請求項３】
前記ポリヒドロキシアルカン酸は、熱重量分析における分解温度が２７０℃以上であることを特徴とする、請求項１又は２に記載のポリヒドロキシアルカン酸。
【請求項４】
前記ポリヒドロキシアルカン酸は、ＤＳＣ分析による融点が７０℃以上であることを特徴とする、請求項１〜３の何れか１項に記載のポリヒドロキシアルカン酸。
【請求項５】
請求項１〜４の何れか１項に記載のポリヒドロキシアルカン酸を含むことを特徴とする、成形体。
【請求項６】
前記成形体は、フィルム又は不織布であることを特徴とする、請求項５に記載の成形体。
【請求項７】
以下のステップを含むことを特徴とする、ポリヒドロキシアルカンの製造方法。
ステップ１：ポリヒドロキシアルカン酸を産生する微生物を準備するステップ。
ステップ２：前記微生物を培地内で増殖するステップ。
ステップ３：増殖した前記微生物を動物に摂取させるステップ。
ステップ４：前記動物の排泄物からポリヒドロキシアルカンを回収するステップ。
【請求項８】
前記微生物は、ポリヒドロキシアルカン酸シンターゼ遺伝子が導入された微生物であることを特徴とする、請求項７に記載のポリヒドロキシアルカン酸の製造方法。
【請求項９】
前記ポリヒドロキシアルカン酸シンターゼは、配列番号１に記載のアミノ酸配列、又は、１つ以上のアミノ酸が置換、欠失若しくは付加された配列番号１に記載のアミノ酸配列を含むことを特徴とする、請求項８に記載のポリヒドロキシアルカン酸の製造方法。
【請求項１０】
前記微生物は、カプリアビダス・ネカトールであることを特徴とする、請求項７〜９の何れか１項に記載のポリヒドロキシアルカン酸の製造方法。
【請求項１１】
前記培地は、パーム核油、魚油、廃棄食用油を含有することを特徴とする、請求項７に記載のポリヒドロキシアルカン酸の製造方法。
【請求項１２】
前記動物は、甲虫の幼虫であることを特徴とする、請求項７に記載のポリヒドロキシアルカン酸の製造方法。
【発明の詳細な説明】
【技術分野】
【０００１】
本発明は、３−ヒドロキシブタン酸単位と３−ヒドロキシヘキサン酸単位からなるポリヒドロキシアルカン酸及びその製造方法に関する。
【背景技術】
【０００２】
合成樹脂はあらゆる生活の場面・産業分野で欠かせない素材であり、年間３億トン以上が生産されており、今後、世界人口の増大により更なる拡大が予想されている。
合成樹脂原料の有機高分子は、石油資源から精製・合成されており、将来的な石油資源の枯渇と、使用済みの製品（廃棄物）の処理、という問題が発生している。【０００３】
使用済みの製品（廃棄物）の処理は、ペレット化などの処理をして資源としてリサイクル使用すること、焼却処理すること、埋め立て処分すること等であるが、プラスチックの量産が始まってから資源としてリサイクルされたものは、わずか９％にすぎず、多くは、焼却処理か、埋め立て処分されているのが現状である。
焼却処理は、ＣＯ２を大量に排出するため、地球温暖化への影響を及ぼすことが非常に重要な問題である。また、埋め立て処分も、石油由来の樹脂は非常に分解されにくいため、土中に長期間残存し、地球環境を汚染し続けることとなる。特に、最近は、海洋でのマイクロプラスチックの汚染が問題となっている。例えば、プラスチックごみが波や紫外線で粉砕されると長さ５ミリメートル以下の「マイクロプラスチック」となり、魚の体内にマイクロプラスチックが蓄積している。５０年後には海のプラスチックごみは魚の総重量を超えるとされ、プラスチックごみを削減させることは人類にとって急務の課題である。【０００４】
これら課題の解決法の一つが、生分解性バイオポリマーを使用することである。既に、ポリ乳酸（ＰＬＡ）やポリヒドロキシアルカン酸（ＰＨＡ）、セルロース等のバイオポリマーを用いた樹脂製品の開発も進められているが、実際に海洋環境中でも“生分解性”と言えるのは、ＰＨＡとセルロースのみという報告がある。
ポリヒドロキシアルカン酸の開発では、主にポリ−３−ヒドロキシブタン酸（３−ＰＨＢ）の開発が進められてきた。しかしながら、ポリ−３−ヒドロキシブタン酸は、もろさや硬さ等の物性に問題があり、また、生産・精製のコストがかかることから、実用化が遅れている。【０００５】
近年では、３−ＰＨＢの欠点を改良するため、ポリヒドロキシアルカン酸の構成単位として３−ヒドロキシブタン酸と他のヒドロキシアルカン酸からなる共重合体（コポリマー）が開発されている。例えば、３−ヒドロキシブタン酸と３−ヒドロキシバレリアン酸（３−ＨＶ）や、３−ヒドロキシブタン酸と３−ヒドロキシヘキサン酸（３−ＨＨ）との共重合体の開発が進められている。特に３−ヒドロキシブタン酸と３−ヒドロキシヘキサン酸の共重合体（３−ＰＨＢ−co−３−ＰＨＨ）は従来の石油資源由来合成樹脂により近い物性が得られる可能性があるため、活発に研究開発が行われている（例えば、特許文献１−５を参照。）。更に、共重合ポリマーを構成するＰＨＢとＰＨＨの構成比を変えて物性の改良を試みる開発も進められている（例えば、特許文献６−７を参照。）。また、非特許文献１には、マングローブメタゲノム由来のポリヒドロキシアルカン酸シンターゼ遺伝子を導入したカプリアビダス・ネカトールを用いるポリヒドロキシアルカン酸の製造方法が開示されている。
【先行技術文献】
【特許文献】
【０００６】
【特許文献１】特表平０９−５０８４２３号公報
【特許文献２】特表２００２−５３４９８１号公報
【特許文献３】特開２００６−０４５３６６号公報
【特許文献４】国際公開第２０１１−１０５３７９号
【特許文献５】韓国特許登録第１０―１７２０９３３号公報
【特許文献６】特開２０１４−１４４５５３号公報
【特許文献７】特開２０１３−５１０５７２号公報
【非特許文献】
【０００７】
【非特許文献１】Choon Pin Foong et al, ‘A novel and wide substrate specific polyhydroxyalkanoate (PHA) synthase from unculturable bacteria found in mangrove soil’, Journal of Polymer Reserch, ２０１７年１２月１８日
【発明の概要】
【発明が解決しようとする課題】
【０００８】
従来から開発されている３−ヒドロキシブタン酸と３−ヒドロキシヘキサン酸の共重合体（３−ＰＨＢ−co−３−ＰＨＨｘ）は、溶融させた際の流動性が低く、加工性が極めて悪いため、広く実用化するには至っていない状況である。【０００９】
そこで、本発明の課題は、溶融流動性が高く、加工性に優れた３−ヒドロキシブタン酸と３−ヒドロキシヘキサン酸からなるポリヒドロキシアルカン酸（３−ＰＨＢ−co−３−ＰＨＨｘ）を提供することである。
【課題を解決するための手段】
【００１０】
本発明者らは上記課題を解決するために、３−ヒドロキシブタン酸と３−ヒドロキシヘキサン酸からなるポリヒドロキシアルカン酸において、微生物を用いてポリヒドロキシアルカン酸を産生することにより、３−ヒドロキシヘキサン酸の含有量を高めることで、新規の物性を有するポリヒドロキシアルカン酸が得られることを見出し、本発明を完成するに至った。
すなわち、本発明は、以下のポリヒドロキシアルカン酸、その成形体、及びその製造方法である。【００１１】
本発明のポリヒドロキシアルカン酸は、３−ヒドロキシブタン酸単位と３−ヒドロキシヘキサン酸単位からなるポリヒドロキシアルカン酸であって、１６０℃、２．１６ｋｇ／ｆにおけるメルトフローレートが、２．５ｇ／１０分以上であることを特徴とする。
この特徴によれば、溶融流動性に優れ、加工性に優れた３−ヒドロキシブタン酸と３−ヒドロキシヘキサン酸の共重合体であるため、生分解性に優れたポリヒドロキシアルカン酸を、樹脂成形等に広く用いることができる。【００１２】
さらに、本発明のポリヒドロキシアルカン酸の一実施態様としては、３−ヒドロキシヘキサン酸単位を１３．０ｍｏｌ％以上含有し、重量平均分子量が３．０×１０５〜８．０×１０５ｇ／ｍｏｌであることを特徴とする。
この特徴によれば、溶融流動性、及び、樹脂成形体とした際の耐熱性や耐久性を両立することができるポリヒドロキシアルカン酸を提供することができる。【００１３】
さらに、本発明のポリヒドロキシアルカン酸の一実施態様としては、熱重量分析における分解温度が２７０℃以上であることを特徴とする。
この特徴によれば、耐熱性に優れたポリヒドロキシアルカン酸を提供することができる。【００１４】
さらに、本発明のポリヒドロキシアルカン酸の一実施態様としては、ＤＳＣ分析による融点が７０℃以上であることを特徴とする。
この特徴によれば、室温での結晶性に優れたポリヒドロキシアルカン酸とすることができる。【００１５】
本発明の成形体は、前述の本発明のポリヒドロキシアルカン酸を含むことを特徴とする。
この特徴によれば、生分解性に優れた成形体を得ることができることから、海洋汚染やマイクロプラスチック問題等を解消することができる。また、廃棄処分において生分解処理が可能となるため、焼却処理を減らし、環境への負荷を低減するという効果も奏する。【００１６】
さらに、本発明の成形体の一実施態様としては、フィルム又は不織布であることを特徴とする。
この特徴によれば、生分解性に優れたフィルム又は不織布を得ることができることから、海洋汚染やマイクロプラスチック問題等を解消することができる。また、廃棄処分において生分解処理が可能となるため、焼却処理を減らし、環境への負荷を低減するという効果も奏する。【００１７】
本発明のポリヒドロキシアルカン酸の製造方法の一実施態様としては、以下のステップを含むことを特徴とする。
ステップ１：ポリヒドロキシアルカン酸を産生する微生物を準備するステップ。
ステップ２：前記微生物を培地内で増殖するステップ。
ステップ３：増殖した前記微生物を動物に摂取させるステップ。
ステップ４：前記動物の排泄物からポリヒドロキシアルカンを回収するステップ。
この特徴によれば、溶融加工性に優れたポリヒドロキシアルカン酸を提供することができるため、生分解性に優れた成形体の原料をより効率的に提供することができる。【００１８】
さらに、本発明のポリヒドロキシアルカン酸の製造方法の一実施態様としては、微生物は、ポリヒドロキシアルカン酸シンターゼ遺伝子が導入された微生物であることを特徴とする。
この特徴によれば、より効率的に溶融加工性に優れたポリヒドロキシアルカン酸を提供することができる。【００１９】
さらに、本発明のポリヒドロキシアルカン酸の製造方法の一実施態様としては、ポリヒドロキシアルカン酸シンターゼは、配列番号１に記載のアミノ酸配列、又は、１つ以上のアミノ酸が置換、欠失若しくは付加された配列番号１に記載のアミノ酸配列を含むことを特徴とする。
この特徴によれば、より効率的に溶融加工性に優れたポリヒドロキシアルカン酸を提供することができる。【００２０】
さらに、本発明のポリヒドロキシアルカン酸の製造方法の一実施態様としては、微生物は、カプリアビダス・ネカトールであることを特徴とする。
この特徴によれば、より効率的に溶融加工性に優れたポリヒドロキシアルカン酸を提供することができる。【００２１】
さらに、本発明のポリヒドロキシアルカン酸の製造方法の一実施態様としては、培地は、パーム核油、魚油、廃棄食用油等を含有することを特徴とする。
この特徴によれば、より効率的に溶融加工性に優れたポリヒドロキシアルカン酸を提供することができる。【００２２】
さらに、本発明のポリヒドロキシアルカン酸の製造方法の一実施態様としては、動物は、甲虫の幼虫であることを特徴とする。
この特徴によれば、より不純物の少ないポリヒドロキシアルカン酸をより低価格で提供することができる。
【発明の効果】
【００２３】
本発明によれば、溶融流動性が高く、加工性に優れた３−ヒドロキシブタン酸と３−ヒドロキシヘキサン酸からなるポリヒドロキシアルカン酸（３−ＰＨＢ−co−３−ＰＨＨ）をより低価格で提供することができる。
【図面の簡単な説明】
【００２４】
【図１】実施例のカプリアビダス・ネカトールに導入したポリヒドロキシアルカン酸シンターゼ遺伝子が発現するポリヒドロキシアルカン酸シンターゼのアミノ酸配列である。
【図２】微生物に導入するエノイル−ＣｏＡヒドラターゼ遺伝子により発現するエノイル−ＣｏＡヒドラターゼのアミノ酸配列の一例である。
【図３】ミールワームに対して、ポリヒドロキシアルカン酸を含む乾燥微生物を給餌した様子を示す図である。
【図４】ポリヒドロキシアルカン酸を含む乾燥微生物を摂取したミールワームの糞便ペレットを示す図である。
【図５】実施例のポリヒドロキシアルカン酸（３ＨＨｘ３０モル％含有）を用いて得られたフィルムを示す図である。
【図６】実施例のポリヒドロキシアルカン酸（３ＨＨｘ２０モル％含有）を用いて得られた不織布を示す図である。図６（Ａ）は、不織布を撮影した写真であり、図６（Ｂ）は、不織布のＳＥＭ写真である。
【発明を実施するための形態】
【００２５】
次に、本発明を実施するための最良の形態を含めて説明する。
［ポリヒドロキシアルカン酸］
ポリヒドロキシアルカン酸とは、下記化学式（１）で示されることを特徴とする、生分解性の重合体である。
【化１】
2020218565.tif 000003
（式中、Ｒはアルキレン基を表す。）
【００２６】
本発明のポリヒドロキシアルカン酸は、下記化学式（２）で表される３−ヒドロキシブタン酸単位（３ＨＢ）と、下記化学式（３）で表される３−ヒドロキシヘキサン酸単位（３ＨＨｘ）からなる共重合体である。
【化２】
2020218565.tif 000004
【００２７】
さらに、本発明のポリヒドロキシアルカン酸は、１６０℃、２．１６ｋｇ／ｆにおけるメルトフローレート（ＭＦＲ）が、２．５ｇ／１０分以上である。
１６０℃、２．１６ｋｇ／ｆにおけるＭＦＲの下限値としては、好ましくは５．０ｇ／１０分以上であり、より好ましくは１０．０ｇ／１０分以上であり、更に好ましくは２０．０ｇ／１０分以上であり、特に好ましくは２５．０ｇ／１０分以上である。
１６０℃、２．１６ｋｇ／ｆにおけるＭＦＲを２．５ｇ／１０分以上とすることで、溶融流動性に優れ、加工性に優れたポリヒドロキシアルカン酸とすることができるため、樹脂成形等に広く用いることができる。
本発明におけるＭＦＲ測定は、メルトインデクサ装置（東洋精機社製インデクサ２Ａ−Ｃ）を用いて、メルトインデクサ法で行った。
【００２８】
さらに、本発明のポリヒドロキシアルカン酸の一実施態様としては、１３０℃、２．１６ｋｇ／ｆにおけるメルトフローレート（ＭＦＲ）が、１．０ｇ／１０分以上である。
１３０℃、２．１６ｋｇ／ｆにおけるＭＦＲの下限値としては、好ましくは２．０ｇ／１０分以上であり、より好ましくは６．０ｇ／１０分以上であり、更に好ましくは８．０ｇ／１０分以上であり、特に好ましくは２５．０ｇ／１０分以上である。
【００２９】
さらに、本発明のポリヒドロキシアルカン酸の一実施態様としては、１４０℃、２．１６ｋｇ／ｆにおけるメルトフローレート（ＭＦＲ）が、１．５ｇ／１０分以上である。
１４０℃、２．１６ｋｇ／ｆにおけるＭＦＲの下限値としては、好ましくは４．０ｇ／１０分以上であり、より好ましくは８．０ｇ／１０分以上であり、更に好ましくは１５．０ｇ／１０分以上であり、特に好ましくは２５．０ｇ／１０分以上である。
【００３０】
さらに、本発明のポリヒドロキシアルカン酸の一実施態様としては、１５０℃、２．１６ｋｇ／ｆにおけるメルトフローレート（ＭＦＲ）が、４．０ｇ／１０分以上である。
１５０℃、２．１６ｋｇ／ｆにおけるＭＦＲの下限値としては、好ましくは１０．０ｇ／１０分以上であり、より好ましくは１５．０ｇ／１０分以上であり、更に好ましくは２０．０ｇ／１０分以上であり、特に好ましくは２５．０ｇ／１０分以上である。
【００３１】
さらに、本発明のポリヒドロキシアルカン酸の一実施態様としては、１７０℃、２．１６ｋｇ／ｆにおけるメルトフローレート（ＭＦＲ）が、５．０ｇ／１０分以上である。
１７０℃、２．１６ｋｇ／ｆにおけるＭＦＲの下限値としては、好ましくは１０．０ｇ／１０分以上であり、より好ましくは２０．０ｇ／１０分以上であり、更に好ましくは３０．０ｇ／１０分以上であり、特に好ましくは３５．０ｇ／１０分以上である。
【００３２】
さらに、本発明のポリヒドロキシアルカン酸の一実施態様としては、上記化学式（３）で示される３−ヒドロキシヘキサン酸単位を、１３．０ｍｏｌ％以上含有することが好ましい。
３−ヒドロキシヘキサン酸単位の含有量の下限値としては、好ましくは２０．０ｍｏｌ％以上、より好ましくは２０．０ｍｏｌ％以上、更に好ましくは２５．０ｍｏｌ％以上である。なお、３−ヒドロキシヘキサン酸単位の含有量は、１Ｈ−ＮＭＲにより算出する。
３−ヒドロキシヘキサン酸単位の含有量を上記範囲内とすることで、ポリヒドロキシアルカン酸の溶融流動性を向上させることができ、より樹脂加工性を向上させることができる。
【００３３】
さらに、本発明のポリヒドロキシアルカン酸の一実施態様としては、重量平均分子量が３．０×１０５〜８．０×１０５ｇ／ｍｏｌであることが好ましい。重量平均分子量の上限値として好ましくは、６．０×１０５以下であり、より好ましくは５．０×１０５以下であり、更に好ましくは４．０×１０５以下である。
本発明のポリヒドロキシアルカン酸の重量平均分子量を上記範囲内とすることで、溶融流動性、及び、樹脂成形体とした際の耐熱性や耐久性を両立することができるポリヒドロキシアルカン酸とすることができる。
【００３４】
さらに、本発明のポリヒドロキシアルカン酸の一実施態様としては、数平均分子量が２．０×１０５〜４．０×１０５ｇ／ｍｏｌであることが好ましい。数平均分子量の上限値としては、３．５×１０５以下であり、より好ましくは３．０×１０５以下である。
【００３５】
さらに、本発明のポリヒドロキシアルカン酸の一実施態様としては、分子量分布が１〜２０であることが好ましい。分子量分布の下限値としては、好ましくは２以上であり、より好ましくは５以上であり、さらに好ましくは７以上である。上限値としては、好ましくは１５以下であり、より好ましくは１０以下である。
本発明のポリヒドロキシアルカン酸の分子量分布を上記範囲内とすることで、均一な品質のポリヒドロキシアルカン酸とすることができる。
また、本発明において、分子量及び分子量分布の測定は、ＧＰＣ測定装置（Ｓｈｏｄｅｘ  Ｋ−８０６Ｍカラムを備えたＡｇｉｌｅｎｔ  １２００シリーズＧＰＣ）を用いて測定した。
【００３６】
さらに、本発明のポリヒドロキシアルカン酸の一実施態様としては、熱重量分析における分解温度が２７０℃以上であることが好ましい。下限値としては、好ましくは２７５℃以上であり、より好ましくは２８０℃以上である。熱重量分析における分解温度が２７０℃以上とすることで、耐熱性に優れたポリヒドロキシアルカン酸とすることができる。
【００３７】
さらに、本発明のポリヒドロキシアルカン酸の一実施態様としては、ＤＳＣ分析による融点が７０℃以上であることが好ましい。下限値としては、好ましくは１００℃以上であり、より好ましくは１１０℃以上である。ＤＳＣ分析による融点が７０℃以上とすることで、室温での結晶性に優れたポリヒドロキシアルカン酸とすることができる。
【００３８】
［ポリヒドロキシアルカン酸を含む樹脂組成物］
本発明のポリヒドロキシアルカン酸は、その性能が低下しない限り、その他の添加剤と混合して樹脂組成物とすることもできる。その他の添加剤としては、本発明のポリヒドロキシアルカン酸以外のその他の樹脂、酸化防止剤、紫外線吸収剤、可塑剤、難燃剤、無機充填剤、結晶核剤等を用いることができる。
【００３９】
その他の樹脂組成物としては、熱可塑性樹脂、熱硬化性樹脂等が挙げられ、ポリエチレン、ポリプロピレン等のポリオレフィン系樹脂、ポリイミド、ポリアミド、ポリフェニレンエーテル、ポリエーテルケトン、ポリエーテルケトンケトン、ポリブタジエン、ポリスチレン、ポリエステル、ポリ乳酸、フェノール樹脂、ポリ（メタ）アクリル酸、ノルボルネン系樹脂等が挙げられる。
【００４０】
［ポリヒドロキシアルカン酸を含む成形体］
本発明のポリヒドロキシアルカン酸は成形体として用いることが好ましい。成形体としての形態は、特に限定されないが、繊維、糸、フィルム、シート、不織布、ストロー等が挙げられ、フィルムや不織布とすることがより好ましい。さらに、本発明のポリヒドロキシアルカン酸を含む成形体は、ポリヒドロキシアルカン酸を含んでいればよく、ポリヒドロキシアルカン酸に添加剤を含有させた上記樹脂組成物を含む成形体であってもよい。
【００４１】
本発明のポリヒドロキシアルカン酸をフィルムに成形する方法は特に限定されないが、例えば、Ｔダイ押出し成形、カレンダー成形、ロール成形、インフレーション成形が挙げられる。フィルム成形時の成形温度は、特に限定されないが、１３０〜１９０℃が好ましい。
【００４２】
。
本発明のポリヒドロキシアルカン酸を不織布に成形する方法は特に限定されないが、エレクトロスプレーデポジション（ＥＳＤ）法、メルトブローン法、又はその他の不織布を製造する方法であればよく、ＥＳＤ法又はメルトブローン法がより好ましい。
【００４３】
メルトブローン法において、本発明のポリヒドロキシアルカン酸を溶融するための温度は、好ましくは８０℃以上、２５０℃以下である。ノズルブロックの温度の下限値は、より好ましくは１２０℃以上であり、更に好ましくは１５０℃以上であり、特に好ましくは１７０℃以上である。ノズルブロックの温度の上限値は、より好ましくは２１０℃以下であり、更に好ましくは２００℃以下であり、特に好ましくは１９０℃以下である。
【００４４】
メルトブローン法において、本発明のポリヒドロキシアルカン酸を繊維化するためのノズルブロックの温度は、好ましくは８０℃以上、２５０℃以下である。ノズルブロックの温度の下限値は、より好ましくは１２０℃以上であり、更に好ましくは１５０℃以上であり、特に好ましくは１８０℃以上である。ノズルブロックの温度の上限値は、より好ましくは２２０℃以下であり、更に好ましくは２１０℃以下であり、特に好ましくは２００℃以下である。なお、本発明のポリヒドロキシアルカン酸は、ノズルブロックの温度が上記範囲外である場合では繊維化することができない。
【００４５】
メルトブローン法において、熱風の温度は、好ましくは１００℃以上、２５０℃以下である。熱風の温度の下限値は、より好ましくは１５０℃以上であり、更に好ましくは１８０℃以上であり、特に好ましくは１９０℃以上である。ノズルブロックの温度の上限値は、より好ましくは２３０℃以下であり、更に好ましくは２２０℃以下であり、特に好ましくは２１０℃以下である。
【００４６】
メルトブローン法における溶融温度、ノズルブロックの温度、熱風の温度を上記範囲とすることにより、良好な繊維状態となり、不織布の作成に適した繊維となる。
【００４７】
本発明のポリヒドロキシアルカン酸を繊維化する場合には、３−ヒドロキシヘキサン酸単位の含有量は、好ましくは１３．０ｍｏｌ％以上、３０．０ｍｏｌ％以下である。下限値は、より好ましくは１５．０ｍｏｌ％以上である。上限値は、より好ましくは２５ｍｏｌ％以下である。この範囲とすることにより、良好な繊維状態となり、不織布の作成に適した繊維となる。
【００４８】
［ポリヒドロキシアルカン酸の製造方法］
本発明のポリヒドロキシアルカン酸の製造方法は、１６０℃、２．１６ｋｇ／ｆにおけるメルトフローレート（ＭＦＲ）が、２．５ｇ／１０分以上となるポリヒドロキシアルカン酸が得られるのであれば、どのような製造方法でもよい。
【００４９】
例えば、本発明のポリヒドロキシアルカン酸の製造方法の一実施態様としては、以下のステップを含むことを特徴とする。
ステップ１：ポリヒドロキシアルカン酸を産生する微生物を準備するステップ。
ステップ２：前記微生物を培地内で増殖するステップ。
ステップ３：増殖した前記微生物を動物に摂取させるステップ。
ステップ４：前記動物の排泄物からポリヒドロキシアルカンを回収するステップ。
【００５０】
本発明のポリヒドロキシアルカン酸は、微生物を用いて製造することが好ましい。例えば、微生物としてはバチルス・ベガテリウム（Ｂａｃｉｌｌｕｓ  ｍｅｇａｔｅｒｉｕｍ）、カプリアビダス・ネカトール（Ｃｕｐｒｉａｖｉｄｕｓ  ｎｅｃａｔｏｒ）、ラルストニア・ユートロフア（Ｒａｌｓｔｏｎｉａ  ｅｕｔｒｏｐｈａ）、アルカリゲネス・ラタス（Ａｌｃａｌｉｇｅｎｅｓ  ｌａｔｕｓ）等のポリヒドロキシアルカン酸産生能を有する微生物が挙げられる。カプリアビダス・ネカトールが特に好ましい。
【００５１】
微生物としては、ポリヒドロキシアルカン酸の合成に関与する遺伝子が欠失又は導入された微生物であることが好ましい。例えば、アセトアセチル−ＣｏＡレダクターゼ遺伝子を欠失させた微生物を用いることが好ましい。また、ヒドロキシアルカン酸シンターゼ遺伝子や、エノイル−ＣｏＡヒドラターゼ遺伝子を導入することが好ましい。これにより、ポリヒドロキシアルカン酸に含まれる３−ヒドロキシヘキサン酸単位の含有量を高めることができる。
【００５２】
ヒドロキシアルカン酸シンターゼ遺伝子により発現するヒドロキシアルカン酸シンターゼの一例としては、例えば、図１に示す配列番号１に記載のアミノ酸配列、又は、１つ以上のアミノ酸が置換、欠失若しくは付加された配列番号１に記載のアミノ酸配列を含むものである。
また、エノイル−ＣｏＡヒドラターゼ遺伝子により発現するエノイル−ＣｏＡヒドラターゼの一例としては、例えば、図２に示す配列番号２に記載のアミノ酸配列、又は、１つ以上のアミノ酸が置換、欠失若しくは付加された配列番号２に記載のアミノ酸配列を含むものである。
【００５３】
配列１に記載のヒドロキシアルカン酸シンターゼ及び／又は配列２に記載のエノイル−ＣｏＡヒドラターゼを発現する遺伝子が導入された微生物を用いることで、溶融流動性が高く、加工性に優れた３−ヒドロキシブタン酸と３−ヒドロキシヘキサン酸からなるポリヒドロキシアルカン酸（３ＨＢ−co−３ＨＨｘ）を製造することができる。
【００５４】
微生物の培養に使用する培地は、微生物が増殖するものであれば、特に制限されない。例えば、炭素源として、メタノール、エタノール、ブタノール等のアルコール類、酢酸、プロピオン酸、ヘキサン酸、オクタン酸、デカン酸、ラウリン酸、オレイン酸、パルミチン酸、リノール酸、リノレン酸、ミリスチン酸等の飽和・不飽和脂肪酸などの脂肪酸類、グルコース、フルクトース等の糖類、乳酸等の有機酸類、炭素数が１０以上である飽和・不飽和脂肪酸を多く含む油脂類を含有する培地である。油脂類としては、例えば、ヤシ油、パーム核油、パーム油、パームオレイン、菜種油、大豆油、米油、ゴマ油等の植物油脂、ラード、牛脂等の動物油脂、魚油等が挙げられる。なお、油脂類は精製前のものや、廃棄食用油等も使用することができる。培地に炭素源として添加する油脂類としては、ラウリン酸を含有するパーム核油ま又はヤシ油が好ましい。パーム核油又はヤシ油を含有することにより、ポリヒドロキシアルカン酸の含有量を高めることができる。
【００５５】
本発明のポリヒドロキシアルカン酸の生産条件としては、好気性条件下であることが好ましい。また、必要であれば、窒素源や無機物を添加してもよい。窒素源としては、アンモニア、塩化アンモニウム、硫酸アンモニウム、リン酸アンモニウム等のアンモニウム塩等が挙げられる。無機物としては、例えばリン酸第一カリウム、リン酸第二カリウム、リン酸マグネシウム、硫酸マグネシウム、塩化ナトリウム等が挙げられる。
培養温度は２０℃〜４０℃が好ましく、より好ましくは２５℃〜３５℃である。培養時間は特に限定されないが、好ましくは４８〜７２時間である。
【００５６】
本発明のポリヒドロキシアルカン酸の製造方法において、上記のアセトアセチル−ＣｏＡレダクターゼ遺伝子と、エノイル−ＣｏＡヒドラターゼ遺伝子の発現量を制御することで、３ＨＨｘの含有量を制御することができる。
また、炭素源の残存量の制御や、培養液における無機成分濃度の調整、酸素の通気量及び培養時間を調整することでも３ＨＨｘの含有量を制御することが可能である。
【００５７】
本発明のポリヒドロキシアルカン酸の精製方法は特に限定されないが、培地から遠心分離によって回収し、溶媒等で抽出する方法や、上記微生物を動物により消化・吸収させ、排泄物として回収する方法などが挙げられる。ポリヒドロキシアルカン酸の濃度を簡易的に濃縮できるという観点から、動物により微生物を消化・吸収させ、排泄物に含まれる顆粒状のポリヒドロキシアルカン酸として回収する方法が好ましい。
上記動物としては、げっ歯類、ヤギ、ヒツジ、ウシ、トリ等の動物、水生生物、甲虫、虫等が挙げられる。ミールワーム等の甲虫の幼虫が好ましく、３５日齢のイエバエの虫食い（ダニカムシの幼虫、Ｔｅｎｅｂｒｉｏ  ｍｏｌｉｔｏｒ）がより好ましい。
上記微生物にミールワーム等の幼虫に餌として与えた後に、糞便ペレットを回収し、
メッシュを用いて篩い分けした後、水、水酸化ナトリウム等の塩基で洗浄、乾燥を行うことで、本発明のポリヒドロキシアルカン酸を回収することができる。
【実施例】
【００５８】
以下に、実施例により本発明を具体的に説明するが、これらの実施例により本発明の技術範囲が限定されるものではない。
＜実施例１＞
［３−ヒドロキシブタン酸単位（３ＨＢ）と３−ヒドロキシヘキサン酸単位（３ＨＨｘ）からなるポリヒドロキシアルカン酸の製造］
・Ｐ（３ＨＢ−ｃｏ−３ＨＨｘ）製造のためのミネラル培地調製
Ｐ（３ＨＢ−ｃｏ−３ＨＨｘ）製造のためのミネラル培地は、４．０ｇ／ＬのＮａＨ２ＰＯ４、４．６ｇ／ＬのＮａ２ＨＰＯ４、０．４５ｇ／ＬのＫ２ＳＯ４、０．３９ｇ／ＬのＭｇＳＯ４、６２ｍｇ／ＬのＣａＣｌ２、１ｍＬ／Ｌの微量元素溶液（微量元素溶液は０．１ＭのＨＣｌに溶解した１５ｇ／ＬのＦｅＳＯ４・７Ｈ２Ｏ、２．４ｇ／ＬのＭｎＳＯ４・Ｈ２Ｏ、２．４ｇ／ＬのＺｎＳＯ４・７Ｈ２Ｏおよび０．４８ｇ／ＬのＣｕＳＯ４・５Ｈ２Ｏを含む。）からなり、オートクレーブにより滅菌する前に、培地のｐＨを７．０に調整した。【００５９】
・１３Ｌ発酵槽を用いたＰ（３ＨＢ−ｃｏ−３ＨＨｘ）の生合成
Ｐ（３ＨＢ−ｃｏ−３ＨＨｘ）の生合成は、ポリヒドロキシアルカン酸シンターゼ遺伝子を導入したカプリアビダス・ネカトールを用いて行った。
まず、配列番号１に記載のポリヒドロキシアルカン酸シンターゼをコードする遺伝子を導入したカプリアビダス・ネカトールを寒天プレート上に画線し、３０℃で２４時間培養した。次に、前培養として、５０ｍＬの培養液に白金耳を用いて２回前記カプリアビダス・ネカトールを接種し、３０℃のインキュベーターシェーカーで、培養液のＯＤ６００ｎｍが４になるまで８時間振とうした。尿素０．５４ｇ／Ｌ、ＭｇＳＯ４０．３９ｇ／Ｌ、ＣａＣｌ２６２ｍｇ／Ｌ、微量元素溶液１ｍＬ／Ｌ及び粗パーム核油１質量％となるように添加されたミネラル培地１００ｍＬに対して、前記培養液約３ｍＬを接種した。粗パーム核油はミネラル培地へ添加する前に、オートクレーブ処理を行った。さらに、このミネラル培地を、１８時間培養して、６Ｌの発酵槽に接種した。接種された前記カプリアビダス・ネカトールの形態を、発酵槽に移す前にチェックした（１０％ｖ／ｖ）。培養培地の温度は３０℃に維持しつつ、培地のｐＨについては３ＭのＮａＯＨ及び３ＭのＨ３ＰＯ４の添加により７．０±０．１に設定した。攪拌は、Ｒｕｓｈｔｏｎタービンを用いて２００〜９００ｒｐｍ攪拌速度で攪拌を行った。フィルターカートリッジ（Ｓａｒｔｏｒｉｕｓ  ｓｔｅｄｉｍ、Ｇｅｒｍａｎｙ）を通して、１ｖｖｍ（空気体積／発酵槽の作業体積／分）で空気を供給し、溶存酸素濃度を４０％以上に維持した。ＭｇＳＯ４・７Ｈ２Ｏは培養後１８時間目に、尿素は６時間ごとに添加した。微量元素は植え付けの間及び培養の１８時間目に１ｍＬを添加した。粗パーム核油は、微生物による油の消費に応じて、６時間ごとに１０ｇ／Ｌ〜２０ｇ／Ｌの濃度で供給した。細菌培養物の残留油分、湿潤細胞重量および光学密度を決定するために、サンプリングを６時間ごとに行った。培養時間は、細菌の増殖に応じて４８時間から７２時間の範囲であった。【００６０】
・Ｐ（３ＨＢ−ｃｏ−３ＨＨｘ）の生物学的回収
３５日齢のミールワーム（ダニカムシの幼虫、Ｔｅｎｅｂｒｉｏ  ｍｏｌｉｔｏｒ）を周囲温度（約２５℃）でプラスチック容器で飼育した。前記飼育したミールワーム１００ｇに対して、上記Ｐ（３ＨＢ−ｃｏ−３ＨＨｘ）を含む乾燥微生物を給餌した（図３）。給餌された微生物の量は、ミールワームの体重に基づいて供給した（体重の１日あたり５％）。新しいバッチの微生物を供給する前に、ミールワームの糞便ペレット（図４）を回収し、０．５０ｍｍおよび０．２５ｍｍのサイズのメッシュを用いて篩い分けした。二重ふるい分けを行うことにより、他の不純物を取り除き、その後の洗浄工程を容易にすることができた。【００６１】
・蒸留水を用いたＰ（３ＨＢ−ｃｏ−３ＨＨｘ）の精製
約１０％（ｗ／ｖ）の糞便ペレットを水道水に加え、１００ｇ／Ｌの濃度とした。糞便ペレット懸濁液を数回すすぎ、上清を捨てる前に沈降させた。上清を除去し、回収したＰ（３ＨＢ−ｃｏ−３ＨＨｘ）を一定質量になるまで５０℃のオーブンで乾燥させた。
さらに、前記乾燥させたＰ（３ＨＢ−ｃｏ−３ＨＨｘ）を０．２５Ｍ  ＮａＯＨ中で１時間すすぎ、混合物を沈降させ、上清を除去し、回収したペレットをｐＨが９．５未満に低下するまで水道水中でさらに１時間撹拌した。次いで、回収されたＰ（３ＨＢ−ｃｏ−３ＨＨｘ）顆粒を５０℃のオーブンで一定質量になるまで乾燥させ、目的とするＰ（３ＨＢ−ｃｏ−３ＨＨｘ）を回収した。【００６２】
＜実施例２〜５＞
実施例２〜５は、以下の表１に記載の微生物及び培地を使用してＰ（３ＨＢ−ｃｏ−３ＨＨｘ）を産生し、表１に記載の精製法でＰ（３ＨＢ−ｃｏ−３ＨＨｘ）を回収した。【００６３】
・平均分子量及び分子量分布の測定
上記で得られたポリヒドロキシアルカン酸について、平均分子量（数平均分子量（Ｍｎ）、重量平均分子量（Ｍｗ））の測定を行い、分子量分布Ｄ（Ｍｗ／Ｍｎ）を算出した。
平均分子量の測定は、ＧＰＣ測定装置（Ｓｈｏｄｅｘ  Ｋ−８０６Ｍカラムを備えたＡｇｉｌｅｎｔ  １２００シリーズＧＰＣ）を用いて測定した。ポリマー試料は、１．０ｍｇ／ｍＬの濃度でクロロホルムに溶解した。溶離液は、クロロホルムを用い、流速は、０．８ｍＬ／ｍｉｎとした。また、ポリマー試料の注入量は、５０μＬとした。標準試料としては、標準ポリスチレンを使用した。【００６４】
【表１】
2020218565.tif 000005
【００６５】
・分解温度の測定
上記で得られたポリヒドロキシアルカン酸について、分解温度の測定を行った。
分解温度の測定は、示差熱天秤装置（リガク社製ＴＧ−ＤＴＡ８１２２）を用い、示差熱−熱重量同時分析（ＴＧ−ＤＴＡ）法で行った。測定条件としては、空気中にて室温から３００℃まで毎分５℃で昇温させて測定した。
実施例１〜５のいずれの試料とも、分解温度は２７０−２８０℃であり、３ＨＨｘの含有割合と分解温度についての相関性はみられなかった。【００６６】
・溶融温度の測定
上記で得られたポリヒドロキシアルカン酸について、溶融温度の測定を行った。
溶融温度の測定は、示差走査熱量測定装置（リガク社製ＤＳＣｖｅｓｔａ）を用い、示差走査熱量測定（ＤＳＣ）法で行った。測定条件としては、空気中にて室温から２３０℃まで毎分５℃で昇温させた（１ｓｔ）。その後、室温まで毎分２０℃で降温し、室温にて２４時間静置後、再び２３０℃まで毎分５℃で昇温して（２ｎｄ）測定を行った。それぞれの溶融温度は、１１６．３℃（実施例１）、１０４．７℃（実施例２）、７１．５℃（実施例４）であり、ＰＨＨｘの割合が高くなるにつれ、溶融温度は低くなる傾向となることがわかった。【００６７】
・メルトフローレートの測定
上記で得られたポリヒドロキシアルカン酸について、メルトフローレートの測定を行った。測定装置として、メルトインデクサ装置（東洋精機社製インデクサ２Ａ−Ｃ）を用い、メルトインデクサ法で行った。使用した重りは１８３５ｇ、試料は５ｇ、予熱時間は３３０秒、ホールド時間は３０秒、１回のカット時間（ｔ）２０秒、切り取り片の重量（ｍ）は３つの切り取り片の重量の平均値とし、得られた結果を下記数式（１）に入れメルトフローレート（ＭＦＲ）を得た。結果を表２に示す。【００６８】
【数１】
2020218565.tif 000006
【００６９】
【表２】
2020218565.tif 000007
【００７０】
表２の結果より、３ＨＨｘの含有割合が大きくなるにつれて、メルトフローレートは大きくなることがわかった。さらに、３ＨＨｘの含有割合が２０モル％であるポリヒドロキシアルカン酸は、加工可能温度域が最も広く、加工環境の向上がより期待できる。【００７１】
・フィルムの作成
上記で得られた実施例４のポリヒドロキシアルカン酸（３ＨＨｘ３０モル％含有）を用いてフィルムを作成した（図５）。
フィルムの作成方法はＴダイ押出シート成形機（プラスチック工学研究所製）を用いて、下記の条件で成形を行った。
成形温度            １２０℃
ロール設定温度        ３０℃
スクリュ回転数        ２０ｒｐｍ
引取速度            ０．３ｍ／ｍｉｎ【００７２】
成形されたフィルムは、直後にはかなり強い接着性を示したが暫くした後に、自立フィルムとなった。このフィルムの溶融温度を上記溶融温度の測定と同一条件で測定したところ、１０１．１℃であった。この結果より、加工前に比べ溶融温度が約３０℃高くなることがわかった。【００７３】
・不織布の作成
上記で得られた実施例２のポリヒドロキシアルカン酸（３ＨＨｘ２０モル％含有）を用いて不織布を作成した（図６）。図６（Ａ）は、不織布を撮影した写真であり、図６（Ｂ）は、不織布のＳＥＭ写真である。
不織布の作成方法は小型メルトブロー試験装置「ＭＢ−Ｔ１００ＳＷ」（新和工業株式会社製）を用いて、下記の条件で作成した。
ポリマー配管温度：１８５℃
ノズルブロック温度：１９５℃
熱風温度：２００℃
風量：６３３Ｌ／ｍｉｎ
【産業上の利用可能性】
【００７４】
本発明のポリヒドロキシアルカン酸は、溶融流動性が高く、加工性に優れているため、フィルムや不織布等に成形体の作成を容易に行うことができる。
【図１】
2020218565.tif 000008
【図２】
2020218565.tif 000009
【図３】
2020218565.tif 000010
【図４】
2020218565.tif 000011
【図５】
2020218565.tif 000012
【図６】
2020218565.tif 000013
【配列表】
2020218565000001.app
【国際調査報告】
2020218565.tif 000014
2020218565.tif 000015
2020218565.tif 000016
2020218565.tif 000017
2020218565.tif 000018
2020218565.tif 000019